(57)【特許請求の範囲】
【請求項１】
走査型示差熱量計で測定して得られるＤＳＣ曲線における吸熱ピークの極小値の温度を融点とし、吸熱ピークの全吸熱量を溶融時の吸熱量としたときに、融点１４０℃以上且つ溶融時の吸熱量が２０ジュール／グラム以上の結晶性脂肪族ポリエステル重合体（１）と、脂肪族ポリエステルを主成分とし、溶融時の吸熱量が５ジュール／グラム未満でありガラス転移点が２０℃以下であるソフトセグメント（Ｓ）と、融点１１０℃以上の脂肪族ポリエステルの結晶性セグメント又は／及びウレタン結合を有するセグメントからなるハードセグメント（Ｈ）とが結合されているブロック共重合体（２）とが、単繊維内で偏心的に複合されていることを特徴とする自発巻縮性複合繊維。
【請求項２】
結晶性脂肪族ポリエステル重合体（１）が、「ポリ乳酸、ポリ３−ヒドロキシブチレート、ポリグリコリド及びそれらを主成分とする変性ポリエステル」の群から選ばれたものである、請求項１記載の複合繊維。
【発明の詳細な説明】
【０００１】
【発明の属する技術分野】
本発明は、自然分解性であり、且つ優れた風合いと自発巻縮性を有する新規複合繊維に関する。
【０００２】
【従来の技術】
合成樹脂からなる従来の合成繊維は、自然環境下での分解速度が遅く、また焼却時の発熱量が多いため、自然環境保護の見地からの見直しが必要である。このため、脂肪族ポリエステルからなる自然分解性繊維が開発されつつあり、環境保護への貢献が期待されている。脂肪族ポリエステルのあるものは、優れた繊維性能を持ち、新しい特徴ある繊維素材として期待されるが、嵩高性、風合い、伸縮性などの面で不満足な点があり、その改善が望まれる。
【０００３】
【発明が解決しようとする課題】
本発明の目的は、自然分解性であり、嵩高性、風合い、巻縮性および伸縮性にすぐれた新規複合繊維を提供するにある。
【０００４】
【課題を解決するための手段】
上記本発明の目的は、融点１４０℃以上且つ溶融時の吸熱量が２０ジュール／グラム以上の結晶性脂肪族ポリエステル重合体（１）と、脂肪族ポリエステルを主成分とし、実質的に非結晶性でありガラス転移点が２０℃以下であるソフトセグメント（Ｓ）と、融点１１０℃以上の脂肪族ポリエステルの結晶性セグメント又は／及びウレタン結合を有するセグメントからなるハードセグメント（Ｈ）とが結合されているブロック共重合体（２）とが、単繊維内で偏心的に複合されている自発巻縮性複合繊維によって達成される。
【０００５】
ここで、脂肪族ポリエステルとは、（１）グリコール酸、乳酸、ヒドロキシブチルカルボン酸などのようなヒドロキシアルキルカルボン酸、（２）グリコリド、ラクチド、ブチロラクトン、カプロラクトンなどのような脂肪族ラクトン、（３）エチレングリコール、プロピレングリコール、ブタンジオール、ヘキサンジオールなどのような脂肪族ジオール、（４）ポリエチレングリコール、ポリプロピレンリコール、ポリブチレンエーテル、それらの共重合体などのようなポリアルキレングリコール、（５）ジエチレングリコール、トリエチレングリコール、エチレン／プロピレングリコール、ビスヒドロキシエトキシブタンなどのようなポリアルキレンエーテルのオリゴマー、（６）ポリプロピレンカーボネート、ポリブチレンカーボネート、ポリヘキサンカーボネート、ポリオクタンカーボネート、ポリデカンカーボネートなどのようなポリアルキレンカーボネートグリコールおよびそれらのオリゴマー、（７）コハク酸、アジピン酸、スベリン酸、アゼライン酸、セバシン酸、デカンジカルボン酸などの脂肪族ジカルボン酸など、脂肪族ポリエステル重合原料に由来する成分を主成分すなわち５０重量％以上（特に６０％以上）とするものであって、脂肪族ポリエステルのホモポリマー、脂肪族ポリエステルのブロック又は／及びランダム共重合ポリマー、及び脂肪族ポリエステルに他の成分、例えば芳香族ポリエステル、ポリエーテル、ポリカーボネート、ポリアミド、ポリ尿素、ポリウレタン、ポリオルガノシロキサンなどを５０重量％以下（ブロック又は／及びランダム）共重合したもの及び／又は混合したものをすべて包含する。
【０００６】
脂肪族ポリエステルを共重合や混合によって変性する目的は、結晶性の低下、融点の低下（重合温度や成型温度の低下）、溶融流動性の改良、耐衝撃性、柔軟性や弾性回復性の改良、耐熱性、ガラス転移温度や熱収縮性の低下または上昇、摩擦係数、染色性、親水性や撥水性の改良、他成分との接着性の改良、分解性の向上又は抑制などが挙げられる。
【０００７】
本発明繊維は、融点が１４０℃以上の結晶性重合体（１）と、脂肪族ソフトセグメントと特定のハードセグメントからなるブロック共重体（２）とが偏心的に複合（接合）されている。ここでセグメントは、ポリマー分子鎖の一部分で、ブロックと言うこともある。
【０００８】
重合体（１）に好ましいものの具体例としては、ポリＬ−乳酸（融点１７５℃）、ポリＤ−乳酸（同１７５℃）、ポリヒドロキシブチレート（同１８０℃）、ポリグリコール酸（同２３０℃）などのホモポリマー、およびそれらに少量の他成分を共重合又は／及び混合したものが挙げられる。一般に、ブロック共重合では結晶性や融点の変化は緩やかであり、共重合成分の比率は５０％以下、特に１〜４０％、多くの場合１〜３０％が好ましいが、ランダム共重合では結晶性や融点の変化が顕著で、共重合成分の比率は０．５〜２０％、特に１〜１０％が好ましいことが多い。勿論、共重合による融点や結晶性の変化は、共重合成分によって大きく変わるので、ＤＳＣによる結晶の溶融吸熱量と融点に注意する必要がある。他成分の混合による融点や結晶性の変化も、混合成分や混合率によりかなり変わるが、ランダム共重合ほど顕著でないことが多い。
【０００９】
ここで融点は、走査型示差熱量計（以下ＤＳＣと記す）を用い、十分に延伸又は／及び熱処理し且つ乾燥した試料について、試料重量約１０ｍｇ、窒素中、昇温速度１０℃／ｍｉｎの条件で測定したときの、ポリマー結晶の溶融による吸熱のピーク値温度である。図７に、ＤＳＣ曲線を模式的に示す。図はほとんど結晶化していない急冷試料の測定例で、４はガラス転移によるベースラインの変化を示し、５は測定時の加熱による結晶化の発熱ピークを示し、６は結晶の溶融による吸熱ピークを示す。十分に結晶化した試料では、ガラス転移によるベースラインの変化４や発熱ピーク５は消失し殆ど観測されない。本発明において、結晶の溶融による吸熱ピーク６の極小値（中心値）の温度を融点とし、吸熱ピーク６の全吸熱量（積分値、図７の斜線部の面積に比例する）を溶融時の吸熱量とする。ガラス転移点は、ベースラインの変化４の中心温度であるが、粘弾性の測定での力学損失の主分散のピーク値温度でも同じである。吸熱量の単位は、ジュール／グラム（以下Ｊ／ｇと記す）とする。混合物やブロック共重合体などで、融点が複数存在する場合は、最も高いものを（本発明における）融点とする。但し、最も高温の吸熱ピークが例えば吸熱量５Ｊ／ｇ未満と無視し得るほどで、それより低温に例えば吸熱量２０Ｊ／ｇ以上の主ピークがあるような場合は、実質的な融点（ポリマーが極度に軟化、流動開始する温度）は、主ピークであると見なす場合がある。なお溶融吸熱量は、全ての溶融吸熱ピークの合計とする。
【００１０】
重合体（１）は、結晶性が高く熱収縮性の小さな成分である。重合体（１）に好適なものとしては、結晶性のホモポリマーおよび、それに対して結晶性をあまり損なわない程度に少量（例えば３０％以下、特に２０％以下）の第二成分や第三成分を共重合又は／及び混合したものが挙げられる。本発明繊維の巻縮性、強度、耐熱性の見地から、重合体（１）の溶融時の吸熱量は、２０Ｊ／ｇ以上が必要であり、３０／ｇ以上が特に好ましく、４０Ｊ／ｇ以上が最も好ましい。なお結晶性脂肪族ポリエステルのホモポリマーの溶融吸熱量は、多くの場合５０Ｊ／ｇ前後又はそれ以上である。同様に、実用的見地から重合体（１）の融点は、１４０℃以上の必要があり、１５０℃以上が好ましく、１６０℃以上が特に好ましく、１６５℃以上が最も好ましい。
【００１１】
重合体（２）は、非結晶性でガラス転移点が２０℃以下、特に好ましくは０℃以下のソフトセグメント（Ｓ）と、融点１４０℃以上の結晶性脂肪族ポリエステルセグメント又は／及びウレタン結合を有するハードセグメント（Ｈ）とが結合されたブロック共重合体であり、それに少量（５０％以下、特に３０％以下）の第３成分を混合又は共重合したものも包含する。この特異な構造により、重合体（２）は、いわゆるエラストマー的な弾性挙動を示し、引延ばされた状態からの回復性に優れ、その結果、本発明繊維は高い巻縮性を示す。重合体（２）のソフトセグメントに好適な例としては、共重合や混合によって結晶性を消失または実質的に非結晶化（非晶化）した脂肪族ポリエステルが挙げられる。ここで実質的に非晶性とは、ＤＳＣ法で結晶の溶融吸熱量が５Ｊ／ｇ未満のものを言う。実用的見地から、重合体（２）のハードセグメントの融点は、１１０℃以上が必要であり、１２０℃以上が特に好ましく、１４０℃以上が最も好ましい。重合体（２）が非晶性の場合は、その融点は、溶融粘度が１０万ポイズになる温度とする。
【００１２】
重合体（２）のソフトセグメント用に特に好適な、ガラス転移点が０℃以下のポリエステルの例としては、ポリカプロラクトンの他、ポリエチレンサクシネート、ポリエチレンアジペート、ポリエチレンセバケート、ポリエチレンアゼラエート、ポリエチレンデカネート、ポリプロピレンサクシネート、ポリプロピレンアジペート、ポリプロピレンセバケート、ポリプロピレンアゼラエート、ポリプロピレンデカネート、ポリブチレンサクシネート、ポリブチレンアジペート、ポリブチレンセバケート、ポリブチレンアゼラエート、ポリブチレンデカネート、ポリヘキサンサクシネート、ポリヘキサンアジペート、ポリヘキサンセバケート、ポリヘキサンアゼラエート、ポリヘキサンンデカネートなどの、炭素数２〜２０程度の直鎖または側鎖のあるアルキル基を持つポリアルキレンアルキレートおよびそれらを成分とする（ランダム及びブロック）共重合体が挙げられる。この他に、ジエチレングリコール、トリエチレングリコール、エチレン／プロピレングリコールなどのポリアルキレングリコールのオリゴマーと脂肪族ジカルボン酸と組み合わせたポリエステルエーテルも、ソフトセグメントとして好ましい。
【００１３】
一般に、ホモポリマーは結晶性の場合が多いが、その２種以上を混合使用することにより、ブロック共重合体（２）のソフトセグメント（Ｓ）を非晶化することが出来る。ソフトセグメントの分子量は、特に限定されないが、例えば１０００〜１５万、特に２０００〜１０万が好ましいことが多く、５０００〜５万が好ましいことが最も多い。ソフトセグメントには、可塑剤などを添加してもよい。重合体（２）のハードセグメント（Ｈ）には、２種類の型とそれを組み合わせたもの計３種がある。重合体（２）のハードセグメント（Ｈ）の第１の型は、融点１１０℃以上、特に１４０℃以上の脂肪族ポリエステルの結晶性セグメントである。この様な高い融点の脂肪族ポリエステルの例は、前述の通りである。この型のハードセグメントを強固にするには、結晶性が高い必要があり、結晶性を保つためには、ホモポリマーが最も好ましく、共重合や混合による変性の場合も第２成分の量を抑制すること、例えば第２成分の量は２０％以下が好ましく、１０％以下が特に好ましく、５％以下が最も好ましい。この結晶型ハードセグメントの分子量は、特に限定されないが、５０００〜２０万、特に８０００〜１０万が好ましい事が多く、１万〜５万が好ましいことが最も多い。
【００１４】
重合体（２）のハードセグメント（Ｈ）の第２の型は、ウレタン結合を持つもので、ソフトセグメントを形成する脂肪族ポリエステルの末端の水酸基にイソシアネート化合物、例えばジイソシアネートを反応させて容易に得られる。ジイソシアネートの例としては、ブチレンジイソシアネート、ヘキサンジイソシアネート、オクタンジイソシアネート、フェニレンジイソシアネート、トリレンジイソシアネート、キシリレンジイソシアネート、ジフェニルメメタンジイソシアネートなど脂肪族および芳香族ジイソシアネートが応用可能である。さらにエチレングリコール、プロパンジオール、ブタンジオール、ネオペンチルグリコールなどのジオールを（鎖伸長剤として）併用してハードセグメントの分子量を大きくしたりウレタン結合の数を増やし、ハードセグメントをより強固にすることができる。例えば、鎖伸長剤としてジオールを用い、（さらに必要に応じジイソシアネートをやや過剰に用いて）、一つのハードセグメントが持つウレタン結合を４以上とすることができる。しかし、ジアミンを併用してウレア結合を（高密度で）導入することは、融点が高くなりすぎ、溶融紡糸が困難になるので、あまり一般的でない。なお、芳香族ジイソシアネートを用いたポリウレタンは、弾性的性質は優れるが、変色し易く、生分解性も低い傾向がある。他方、脂肪族ジイソシアネートは、その逆の傾向があり、目的に応じて選ぶことが出来るが、生分解性の見地からは、脂肪族のものが特に好ましい。
【００１５】
ハードセグメント（Ｈ）の第３の型は、上記２つの型の組合わせである。たとえば、結晶性ハードセグメント用ポリマーの末端水酸基と、非晶性セグメント用ポリマーの末端水酸基とにジイソシアネートを反応させて結合することができる。この場合、継ぎ手部分がウレタン結合を持っている。同様にハードセグメントとソフトセグメントが結合され且つ末端に水酸基をもつブロック共重合体を、ジイソシアネートで継いでもよい。この場合も、ハードセグメントが２種混在する。  重合体（２）のハードセグメント（Ｈ）とソフトセグメント（Ｓ）との比率（重量比）は、特に限定されないが、２０／８０〜８０／２０の範囲が好ましく、２５／７５〜７５／２５が特に好ましく、３０／７０〜７０／３０の範囲が最も好ましいことが多い。一般にハードセグメントの構造が強固で「固い」ほど、また、ソフトセグメントのガラス転移点が低く非晶性で熱運動の自由度が高い「柔らかい」構造を持つほど、ブロック共重合体の弾性的性質が優れ、複合繊維の巻縮性が高い。また、より強固なハードセグメントは少量でも効果があり、同様にガラス転移点が０℃以下のソフトセグメントは、少量でも効果が高い。
【００１６】
重合体（１）と重合体（２）との複合構造は、偏心的でなくてはならない。偏心的とは、横断面において重合体（１）の重心と重合体（２）の重心とが一致しない関係を言う。両成分の重心が離れているほど、偏心性が高く、巻縮性が強い。目的とする巻縮性に応じて、様々な偏心的複合構造を選ぶことが出来る。
【００１７】
【発明の実施の形態】
図１〜６に本発明に好ましい複合構造の具体例である複合繊維の横断面を示す。図において、１は重合体（１）を、２は重合体（２）を、３は中空部をそれぞれ示す。  図１は並列型で偏心性が高い例であり、図２は偏心の芯鞘型で偏心性が低い例であり、図３は鍵穴型、図４は偏心２芯型、図５は非円形並列型、図６は中空並列型である。図１〜６以外のどのような複合構造でも、両成分が偏心的に配置されているものは、本発明に応用することが出来る。例えば、図２の芯鞘型１３）形を半円形、腎臓形、ピーナツ形、星型などにしても良い。また重合体（１）と重合体（２）の他に、第３の成分を複合することも出来る。例えば、図６の中空部の代わりに第３のポリマーを配置しても良い。
【００１８】
重合体（１）と重合体（２）との複合比率（断面積比）は、特に限定されず、目的に応じて任意に選択すればよい。通常、図１のように複合比が１／１の時、巻縮性が最も強く、複合比が１／１より遠ざかるほど巻縮性が弱い。多くの場合、複合比は１／１０〜１０／１の範囲、特に１／５〜５／１の範囲が好ましく、１／３〜３／１の範囲が最も広く用いられる。
【００１９】
繊維としたとき、重合体（１）と重合体（２）との熱収縮率（例えば沸騰水中の収縮）の差は、特に限定されないが、通常３％以上、特に５〜７０％程度が好ましく、１０〜５０％程度の範囲が最も広く用いられる。
【００２０】
重合体（１）と重合体（２）とは、相互接着性が高いことが好ましい場合が多いが、接着性が乏しくても芯鞘型とすれば剥離を防ぐことが出来る。また、例えば接着性の弱いものを並列型などに複合し、編織物などにした後、両成分を剥離させて、非円形断面で細く柔らかい繊維の製品を得ることも出来る。この場合も、両成分の収縮性の差による異収縮混繊効果が、製品に好ましい風合を与える。
【００２１】
本発明繊維の断面は、円形、長円形、ひょうたん形、多角形、多葉形、アルファベット形その他各種の非円形（異形）、中空形など任意に選ぶことが出来る。繊度も同様に使用目的に応じて任意に選ばれるが、通常の衣料用には、単糸繊度０．１〜５０デニール（ｄ）程度の範囲、特に０．５〜３０ｄの範囲が好ましく用いられる。不織布、皮革、資材用などにはもっと細いものや太いものも用いられる。
【００２２】
本発明繊維は、重合体（１）と重合体（２）とを、溶融、湿式、乾式、乾湿式その他の方法で複合紡糸して製造することが出来る。特に溶融紡糸は能率が高く好ましい。溶融紡糸は、例えば巻取速度５００〜２０００ｍ／ｍｉｎの低速紡糸、巻取速度２０００〜５０００ｍ／ｍｉｎの高速紡糸、巻取速度５０００ｍ／ｍｉｎ以上の超高速紡糸が可能であり、必要に応じて延伸や熱処理をすることができる。一般に低速紡糸では３〜６倍程度、高速紡糸では１．５〜２．５倍程度の延伸を行い、超高速紡糸では延伸不要または２倍程度以下の延伸を行うことが多い。紡糸と延伸を連続して行ういわゆるスピンドロー方式も好ましく応用できる。
【００２３】
同様に、重合体（１）と重合体（２）とを複合し、オリフィスより紡出すると同時に不織布化するメルトブロー法、フラッシュ紡糸法、スパンボンド法などの方法を応用することも出来る。
【００２４】
本発明複合繊維は、連続フィラメント、モノィラメント、マルチフィラメント、切断したステープル等、使用目的に応じて任意の形態とすることが出来る。本発明複合繊維の中で、特に自発巻縮性の強いものは、延伸だけでかなり強い巻縮を発現する。加熱すれば更に強く巻縮する。巻縮は、繊維や糸の製造工程中で、又は編物、織物、不織布などの繊維構造物にした後に、加熱や膨潤などで収縮させて、発現させることができる。もちろん、必要に応じ糸状で仮撚や押込み法などで、機械的に巻縮を付与した後、加熱して自発巻縮させることも出来る。例えば染色仕上げ工程で、自発巻縮させることが広く行われる。加熱は乾熱、湿熱、赤外線その他任意の手段で行う。一般に自発巻縮は、弛緩状態で行うことが多いが、適度な緊張を加えて巻縮を制御することが出来る。必要な巻縮の強さは使用目的によって異なり、特に限定されないが、多くの場合、巻縮伸張率は５０％以上が好ましく、１００％以上が特に好ましく、１５０％以上が最も好ましく、１００〜６００％程度が最も広く用いられる。
【００２５】
本発明複合繊維には、各種顔料、染料、着色剤、撥水剤、吸水剤、難燃剤、安定剤、酸化防止剤、紫外線吸収剤、金属粒子、無機化合物粒子、結晶核剤、滑剤、可塑剤、抗菌剤、香料その他の添加剤を混合することが出来る。
【００２６】
本発明繊維は単独で、又は他の繊維と混用して糸、紐、ロープ、編物、織物、不織布、紙、複合材料その他の構造物の製造に用いることが出来る。他の繊維と混用する場合、綿、羊毛、絹などの天然有機繊維、脂肪族ポリエステル繊維などの自然分解性繊維と混合使用すれば、完全に自然分解性の製品が得られるので特に好ましい。
【００２７】
【実施例】
以下の実施例において、％、部は特に断らない限り重量比である。脂肪族ポリエステルの分子量は、試料の０．１％クロロホルム溶液のＧＰＣ分析において、分子量１０００以下の成分を除く高分子成分の分散の重量平均値である。
【００２８】
複合繊維の巻縮伸長率は、試料フィラメントを約１０００（９５０〜１０５０）デニール、長さ５０ｃｍの束にし、無荷重で沸騰水中で１０分間処理した後吸取り紙などで脱水し、２３℃，６５％の測定室中で無荷重で２４時間以上自然乾燥した後、荷重０．５ｇを加えて１分後の長さＬ１と、荷重５００ｇを加えて１分後の長さＬ２を測定し、［（Ｌ２−Ｌ１）／Ｌ１］×１００（％）の式によって計算する。
【００２９】
［実施例１］
分子量８０００で両末端が水酸基のポリエチレングリコール（ＰＥＧ）３部、Ｌ−ラクチド９８部、オクチル酸錫１００ｐｐｍ、チバガイギー社の酸化防止剤イルガノックス１０１０の０．１部を混合し、窒素雰囲気中１８８゜Ｃで１５分間、２軸押出機中で溶融攪拌重合し、口金より押出し冷却チップ化後、１４０゜Ｃ窒素雰囲気中で４時間処理（固相重合）し、塩酸を０．１％含むアセトンで洗浄し、続いてアセトンで５回洗浄した後乾燥して、ポリ乳酸とＰＥＧのブロック共重合ポリマーＰ１を得た。ポリマーＰ１は、分子量１５．１万、ＰＥＧ成分の含有率約３％、融点１７４゜Ｃ、十分に配向結晶化したときの溶融吸熱量は５５Ｊ／ｇで、融点、結晶性などはポリ乳酸ホモポリマーとほぼ同じだが、溶融流動性や延伸性に優れ、溶融複合紡糸が容易である。
【００３０】
２，２−ジメチルプロパンジオールとセバシン酸の縮合ポリエステルで分子量１２．７万、両末端が水酸基のもの１５部、ブタンジオールとアジピン酸の縮合ポリエステルで分子量１２．２万、両末端が水酸基のもの１５部、Ｌ−ラクチド７１部、オクチル酸錫８０ｐｐｍを混合し、以下ポリマーＰ１と同様にしてポリマーＰ２を得た。ポリマーＰ２は、結晶性のポリ乳酸をハードセグメントとし、ポリジメチルプロパンセバケート（ＰＤＭＰＳ）とポリブチレンアジペート（ＰＢＡ）の混合物をソフトセグメントとするブロック共重体で、融点１６４℃、吸熱量２５．５Ｊ／ｇで、分子量は１１．９万であった。ポリマーＰ２のハードセグメント用成分（ポリ乳酸）の比率は約７０％だが、融点や吸熱量などからみて、結晶部分は５０％前後と推定される。なお、ポリマーＰ２の分子量は、ソフトセグメント用原料のＰＤＭＰＳやＰＢＡよりも低いが、これは一部にエステル交換反応または分解が生じているためと思われる。しかし、ＧＰＣ分析では、分子量の主分散は単一のピークを示し、ポリ乳酸／ＰＤＭＰＳ／ＰＢＡの均一なブロック共重合体が生成していることが確認された。ＤＳＣ分析で、ソフトセグメントに関係する吸熱ピークは、３５℃および８０℃に２Ｊ／ｇ以下のものが２ケ所見られたが、無視できる程度で、ソフトセグメントは実質的に非晶質とみなされる。なおガラス転移点は約−１２℃である。
【００３１】
ポリマーＰ１およびポリマーＰ２を、それぞれ別の２２０℃のスクリュー押出機で溶融し、複合紡糸口金の２つのポリマー供給部に供給する。両ポリマーを図１のような並列型（複合比１／１）に複合し、直径０．２２ｍｍ，２２５℃のオリフィスより紡出し空気中で冷却、オイリングしながら４０００ｍ／ｍｉｎの速度で巻取り、８０℃で１．５倍延伸して７０デニール／２４フィラメントの延伸糸Ｆ１を得た。延伸糸Ｆ１は、強度４．７ｇ／ｄ，伸度２９％、巻縮発現後の巻縮伸張率は３３０％と優れていた。
【００３２】
比較のために、ポリマーＰ２とほぼ同様にして、但しソフトセグメント成分として分子量１２．５万のポリブチレンサクシネート（融点１１４℃、）を３０部とＬ−ラクチド７０部を反応させて得た分子量１１．８万のポリ乳酸／ＰＢＳブロック共重合体をポリマーＰ３とする。ポリマーＰ３は、ＤＳＣ分析で２つの結晶融点を示し、それぞれの融点、溶融吸熱量は、１０３℃、２７Ｊ／ｇ、１６６℃、２９Ｊ／ｇであった。延伸糸Ｆ１と同様にして、但しポリマーＰ１とポリマーＰ３とを用いて得た延伸糸をＦ２とする。延伸糸Ｆ２は、強度４．７ｇ／ｄ，伸度２８％、巻縮発現後の巻縮伸張率は１２１％で、かなり良い巻縮性を示すが、延伸糸Ｆ１に比べると巻縮性は劣っていた。
【００３３】
［実施例２］
ポリブチレンセバケートとポリジメチルプロパンセバケートの１／１（モル比）ランダム共重合体３０部、Ｌ−ラクチド７１部、オクチル酸錫８０ｐｐｍを混合し、以下実施例１のポリマーＰ２と同様にして、ブロック共重合ポリマーＰ４を得た。ポリマーＰ４の結晶融点は１６４℃、吸熱量２５Ｊ／ｇの一つだけで、ソフトセグメントは非晶性である。
【００３４】
分子量が１２０００で両末端が水酸基のポリエチレンアジペート１モルと、分子量が８０００で両末端が水酸基のポリジメチルプロパンアジペート１モルとを窒素気流中、１００℃で溶融攪拌しながら、ジフェニルメタンジイソシアネートを４．５モル徐々に滴下して３時間反応させたプレポリマーを、プレポリマー全量に対し１，４−ブタンジオールを２．５モルとなるように添加しつつ、温度２００℃の２軸混練押出機に連続的に供給し、７分間反応させた後口金より水中に押出し、ペレット化、乾燥してポリマーＰ５を得た。ポリマーＰ５はウレタン結合を持つハードセグメントと非晶性のソフトセグメントからなり、融点１９３℃、分子量４９０００である。
【００３５】
実施例１のポリマーＰ１と上記ポリマーＰ４とを用い、以下実施例１の延伸糸Ｆ１と同様にして、延伸糸Ｆ３を得た。延伸糸Ｆ３は、強度４．７ｇ／ｄ，伸度３１％，巻縮伸張率は３２３％で、巻縮性が優れていた。
【００３６】
同じく実施例１のポリマーＰ１と上記ポリマーＰ５を用い、以下実施例１の延伸糸Ｆ１と同様にして、延伸糸Ｆ４を得た。延伸糸Ｆ４は、強度４．７ｇ／ｄ，伸度３１％，巻縮伸張率は３２３％で、巻縮性が優れていた。延伸糸Ｆ１と同様にして、但しポリマーＰ１とポリマーＰ６を用いて延伸糸Ｆ５を得た。延伸糸Ｆ５は、強度４．４ｇ／ｄ，伸度４０％，巻縮伸張率は４５３％で、巻縮性が極めて優れていた。
【００３７】
【発明の効果】
本発明によって、自然分解性であり環境汚染することが少なく、しかも自発巻縮性にすぐれた新規複合繊維が提供され、編物、織物、不織布その他各種繊維構造物、複合構造物などに応用し、柔らかく伸縮性や弾力性に富む製品が得られ、衣料、工業資材、産業資材、家庭用品などに好適に利用可能となった。一般に、脂肪族ポリエステル繊維は、自然環境下で分解するだけでなく、従来使われた合成繊維よりも燃焼時の発熱量が少なく、焼却も容易である。特に、乳酸は、農産物から発酵法などで得られ、自然の物質循環系の中に組み込まれるので、ポリ乳酸を主成分とする脂肪族ポリエステルは、環境保護の見地から最も好ましい。
【図面の簡単な説明】
【図１】本発明に好ましい並列型複合繊維の横断面図である。
【図２】本発明に好ましい偏心芯鞘型複合繊維の横断面図である。
【図３】本発明に好ましい鍵穴型複合繊維の横断面図である。
【図４】本発明に好ましい偏心二芯型の芯鞘型複合繊維の横断面図である。
【図５】本発明に好ましい非円形並列型複合繊維の横断面図である。
【図６】本発明に好ましい中空並列型複合繊維の横断面図である。
【図７】走査型示差熱量計（ＤＳＣ）による発熱および吸熱ピーク測定を例示する、昇温時の発熱および吸熱曲線の例である。
【符号の説明】
１高結晶性で低収縮性の重合体（１）  ２高収縮性ブロック共重合体（２）
３中空部                            ４ガラス転移によるベースラインの変化
５結晶化による発熱ピーク            ６結晶の溶融による吸熱ピーク
【図１】
0003694100.tif 000002
【図２】
0003694100.tif 000003
【図３】
0003694100.tif 000004
【図４】
0003694100.tif 000005
【図５】
0003694100.tif 000006
【図６】
0003694100.tif 000007
【図７】
0003694100.tif 000008